(57)【要約】【課題】  化学薬剤を使用することのない安全性の高い方法で、長期間にわたり優れた防蟻効果が維持できるとともに、適度な液剤の粘度により施工作業を簡易ならしめる建築物の基礎における防蟻方法を提供すること。【解決手段】  粘度が５０〜５０００ｍＰａ・Ｓ（２５℃）のスチレン−ブタジエン共重合体からなる合成ゴム系樹脂エマルションに、ガラス粉を２０〜８０ｗ％の割合となるように配合した防蟻シーリング材を、土壌中に埋設されている建築物の基礎の側面と地面もしくは建築物の基礎コンクリートとの境界における接合部分に充填することによって、建築物の基礎における防蟻方法を完成させた。【選択図】  図１
2009084902.tif 000002
【特許請求の範囲】
【請求項１】
粘度が５０〜５０００ｍＰａ・Ｓ（２５℃）のスチレン−ブタジエン共重合体からなる合成ゴム系樹脂エマルションに、ガラス粉を２０〜８０ｗ％の割合となるように配合して防蟻シーリング材を作製する一方、
この防蟻シーリング材を、土壌中に埋設されている建築物の基礎の側面と地面もしくは建築物の基礎コンクリートとの境界における接合部分に充填することを特徴とする建築物の基礎における防蟻方法。
【請求項２】
粘度が５０〜５０００ｍＰａ・Ｓ（２５℃）のスチレン−ブタジエン共重合体からなる合成ゴム系樹脂エマルションに、ガラス粉を２０〜８０ｗ％の割合となるように配合して防蟻シーリング材を作製する一方、
この防蟻シーリング材を、土壌中に埋設されている建築物の基礎の側面と地面もしくは建築物の基礎コンクリート上面に敷設された防蟻シートとの境界における接合部分に充填することを特徴とする建築物の基礎における防蟻方法。
【請求項３】
ガラス粉の形状サイズを０．５〜５ｍｍ、厚さを０．５〜５ｍｍにして配合した防蟻シーリング材を充填することを特徴とする請求項１または２に記載の建築物の基礎における防蟻方法。
【請求項４】
スチレン−ブタジエン共重合体からなる合成ゴム系樹脂エマルションに、アクリル樹脂系エマルションを、全樹脂エマルションの３０ｗ％未満の割合で添加した粘度が５０〜５０００ｍＰａ・Ｓ（２５℃）の樹脂エマルションにガラス粉を配合した防蟻シーリング材を充填することを特徴とする請求項１から３のいずれか一項に記載の建築物の基礎における防蟻方法。
【請求項５】
コンクリートを打設する前に、土壌の上に防蟻および／または防湿性を有するシート材を敷設して、かつ、シート材と基礎との境界における接合部分において、シート材には基礎に沿って折り返し部分をもたせることを特徴とする請求項１から４のいずれか一項に記載の建築物の基礎における防蟻方法。
【請求項６】
防蟻シーリング材を、基礎とコンクリートに対して、正接又は余弦に配向せる略直角三角形の断面になるようにして基礎側面に接して充填することを特徴とする請求項１から５のいずれか一項に記載の建築物の基礎における防蟻方法。
【請求項７】
土またはスラグなどの土壌の中に基礎を埋設し、土壌の上に防蟻および／または防湿性を有するシート材を敷設するとき、基礎の基部側面近傍に形成された土壌の掘削部にシート材の端縁を折り込み、この折り込んだ端縁の上に防蟻シーリング材を充填することを特徴とする請求項１から６のいずれか一項に記載の建築物の基礎における防蟻方法。
【請求項８】
コンクリートを貫通する配管を設置して、コンクリート上の配管を取り囲むようにして防蟻シーリング材を充填することを特徴とする請求項１から７のいずれか一項に記載の建築物の基礎における防蟻方法。
【発明の詳細な説明】
【技術分野】
【０００１】
本発明は、建築物の基礎における防蟻方法に関する。さらに詳しくは、シーリング材を基礎部分に確実に定着させることができ、シロアリが建物の床下地盤から床下へ侵入するのを防ぎ、建築物の基礎におけるシロアリの防除に有効な防蟻方法に関する。
【背景技術】
【０００２】
従来、建築物におけるシロアリ被害に対する防止策としては、シロアリに対する殺虫、防虫又は忌避作用を有する薬剤を建築物の床下に散布する方法や、前記薬剤を不織布、紙、合成樹脂シート等に塗布や練りこみなどによって配合したシート材を、床パネルの下面に貼り付けたり、建築物の基礎周辺に敷き詰める方法などが行なわれている。
【０００３】
しかしながら、シロアリに対する殺虫、防虫又は忌避作用を有する薬剤として化学薬剤を使用した場合には、薬剤による土壌汚染等の公害や、揮発した薬剤による居住者への例えばシックハウス症候群等の障害、散布時の飛散による作業者への健康障害などが社会問題化している。
【０００４】
そこで、本発明者は、尖角形状のガラス薄片あるいは無アルカリガラス細片からなる高流動性ガラス粒材を建築物床下に堆積させて防蟻バリアを形成することにより、シロアリの負傷忌避本能を巧みに利用して、シロアリが床下から建築物の木質部分に這い上がることを確実に防止するとともに、地下水・河川湖水の化学汚染を引き起こす危険のない、建築物床下のシロアリ防除方法およびシロアリ防除構造を提案した（特許文献１、特許文献２および特許文献３参照）。
【０００５】
しかしながら、こうしたシロアリ防除構造を得るためには、床下全面にガラス薄片を堆積させたり、あるいは、布基礎の側辺や束石の周囲に沿わせてガラス薄片を堤状に堆積させて防蟻バリアを形成する必要があるため、施工作業がより簡易な防蟻対策が望まれていた。
【０００６】
他方また、シロアリに対する耐食害性を有さない液状ポリマーと高硬度粒子とを混合した防蟻シーリング材を境界部分に充填することによって、シロアリの侵入を防止せしめるものも知られている。
【０００７】
しかしながら、この防蟻シーリング材は施工上、その粘度が非常に重要であり、高粘度である場合には、高硬度粒子を液体ポリマーに混合する際や、防蟻シーリング材を建築物の基礎周辺等に充填する際に、容器からの取り出しや塗り延ばし作業などの使い勝手が悪く、取り扱いが困難である。
【０００８】
逆に、低粘度である場合には、傾斜面に充填した際に液ダレを生じたり、接着面に吸い込まれてしまい、所望量の充填ができず、やはり使い勝手が悪いという不満がある。
【０００９】
【特許文献１】特開２００４−３６０２９４号公報
【特許文献２】特開２００５−６５５５３号公報
【特許文献３】特開２００７−１３２１６７号公報
【発明の開示】
【発明が解決しようとする課題】
【００１０】
本発明は、化学薬剤を使用することのない安全性の高い方法で、長期間にわたり優れた防蟻効果が維持できるとともに、適度な液剤の粘度により施工作業を簡易ならしめる建築物の基礎における防蟻方法を提供することを課題とする。
【課題を解決するための手段】
【００１１】
上記目的を達成するために、本発明の発明者らは鋭意研究した結果、多くの樹脂エマルションの中でもスチレン−ブタジエン共重合体からなる合成ゴム系樹脂エマルションを用いた場合に、ガラス粉と非常に容易に混合することができ、かつ、ガラス粉が樹脂エマルションに緊密に分散した防蟻シーリング材が得られることを見出した。さらに、前記防蟻シーリング材は、土壌中に埋設されている建築物の基礎の側面と地面もしくは建築物の基礎コンクリートとの境界における接合部分に充填する施工作業が非常に簡易に行なえるとともに、コンクリート等の被着体に対する接着力に優れ、また、コンクリートの収縮等に追従する粘弾性および優れた耐水性を有しており、周囲にモノマー臭などのＶＯＣを揮散することなく、長期間にわたり有効な防蟻効果が維持できる事実を確認し、本発明を完成するに到った。
【００１２】
かくして本発明によれば、粘度が５０〜５０００ｍＰａ・Ｓ（２５℃）のスチレン−ブタジエン共重合体からなる合成ゴム系樹脂エマルションに、ガラス粉を２０〜８０ｗ％の割合となるように配合した防蟻シーリング材を、土壌中に埋設されている建築物の基礎の側面と地面もしくは建築物の基礎コンクリートとの境界における接合部分に充填することによって、建築物の基礎における防蟻方法を完成させた。
【発明の効果】
【００１３】
本発明の防蟻方法は、化学薬剤を使用することのない安全性の高い方法で、長期間にわたり優れた防蟻効果が維持できるとともに、粘度が５０〜５０００ｍＰａ・Ｓ（２５℃）の樹脂エマルションを用いて防蟻シーリング材を製材したことにより、容器からの取り出しや塗り延ばし作業などの使い勝手が良く、傾斜面に充填した際に液ダレを生じたり、防蟻シーリング材が接着面に吸い込まれることがなく、施工作業が簡易である。
【００１４】
また、本発明の防蟻方法によれば、コンクリート等の被着体に対する接着力に優れ、また、コンクリートの収縮等に追従する粘弾性および優れた耐水性を有しており、長期間にわたり有効な防蟻効果が維持できることから、産業上極めて有用である。
【発明を実施するための最良の形態】
【００１５】
〔防蟻シーリング材について〕
本発明の方法では、粘度が５０〜５０００ｍＰａ・Ｓ（２５℃）のスチレン−ブタジエン共重合体からなる合成ゴム系樹脂エマルションにガラス粉を配合した防蟻シーリング材を使用する。また、スチレン−ブタジエン共重合体からなる合成ゴム系樹脂エマルションに、さらにアクリル系樹脂エマルションを、全樹脂エマルションの３０ｗ％未満の割合で添加すると、コンクリートに対する接着性やコンクリートの収縮等に追従する粘弾性、および耐水性に優れ、さらに、施工作業が非常に簡易で、充填後に割れが生じにくい防蟻シーリング材が得られることから、好ましい実施態様である。このとき、アクリル系樹脂エマルションを全樹脂エマルションの３０ｗ％を超えて添加すると、充填後の防蟻シーリング材が割れやすくなったり、樹脂が溶け出したりすることから好ましくない。なお、スチレン−ブタジエン共重合体からなる合成ゴム系樹脂エマルションに、さらにアクリル系樹脂エマルションを混合した樹脂エマルションの粘度は、５０〜５０００ｍＰａ・Ｓ（２５℃）とするのがよい。
【００１６】
また、本発明において、防蟻シーリング材に使用するガラス粉としては、形状サイズが０．５〜５ｍｍ、厚さが０．５〜５ｍｍ、好ましくは１〜３ｍｍのものを好適に用いることができ、例えば、厚さ１〜３ｍｍの蛍光灯バルブ、液晶用ガラス、自動車用ガラス、普通ガラスを破砕して篩分けして、形状サイズが０．５〜５ｍｍの薄片に作製したものを用いるとよい。このとき、ガラス粉の形状は、尖角形状が好ましく、形状サイズが１ｍｍ以下のものの存在率を２％以下とするのが好ましい。
【００１７】
また、ガラスの種類は、高流動性ガラスの破片または廃棄液晶ガラス破片を採用する。この高流動性ガラスの素材としては、無アルカリガラス（比重＝２.７７以上）を尖った角のある状態に破砕して得た尖角形状の細片を用いる。無アルカリガラスとしては、液晶用ガラスが知られており、スベリ角(安息角)が３０°以下のものが適当である。
【００１８】
本発明では、粘度が５０〜５０００ｍＰａ・Ｓ（２５℃）のスチレン−ブタジエン共重合体からなる合成ゴム系樹脂エマルション、あるいは、スチレン−ブタジエン共重合体からなる合成ゴム系樹脂エマルションに、さらにアクリル系樹脂エマルションを混合した、粘度が５０〜５０００ｍＰａ・Ｓ（２５℃）の樹脂エマルションに、ガラス粉を２０〜８０ｗ％、好ましくは３５〜７５ｗ％の割合となるように配合し、混合して、防蟻シーリング材を調製する。また、防蟻シーリング材中のガラス粉の割合が２０ｗ％未満であると、防蟻効果が不十分となるため好ましくなく、また８０ｗ％を超えると、作業性が悪くなり施工がしにくくなることから好ましくない。
【００１９】
更にまた、本発明において、防蟻シーリング材の製材に使用する樹脂エマルションの粘度は５０〜５０００ｍＰａ・Ｓ（２５℃）、好ましくは５０〜１０００ｍＰａ・Ｓ（２５℃）である。粘度が５０ｍＰａ・Ｓ（２５℃）未満であると、傾斜面に充填した際に液ダレを生じたり、防蟻シーリング材が接着面に吸い込まれて所望量の充填ができないことからことから好ましくなく、５０００ｍＰａ・Ｓ（２５℃）を超えると、防蟻シーリング材の調製の際や建築物の基礎周辺等に充填する際の取り扱い性が悪くなることから好ましくない。
【００２０】
なお、上記防蟻シーリング材には、本発明の効果を阻害しない限りにおいて、増粘剤、脱水剤、接着性付与剤、垂れ防止剤等を配合してもよい。
【００２１】
『第１実施形態』
本発明の防蟻方法の第１実施形態を図１から図４に基づいて説明する。まず、上記のように作製した防蟻シーリング材を、土壌中に埋設されている建築物の基礎の側面と地面もしくは建築物の基礎コンクリートとの境界における接合部分に充填する。
【００２２】
即ち、具体的には、図１に示すように、土またはスラグなどの土壌２の中に基礎１を埋設する。この基礎１としては、布基礎やベタ基礎、ブロック塀などがある。土壌２の上にはコンクリート３を打設する。そして、基礎１とコンクリート３との境界における接合部分に、防蟻シーリング材４を充填する。また、図２に示すように、基礎１と土壌２との境界における接合部分に防蟻シーリング材４を充填してから、その上にコンクリート３を打設することもでき、防蟻シーリング材４を地表面から被覆することができる。
【００２３】
本実施形態では、図３に示すように、コンクリート３を打設する前に、土壌２の上に防蟻および／または防湿性を有するシート材５を敷設することもできる。このとき、シート材５と基礎１との境界における接合部分において、シート材５には基礎１に沿って約３〜５ｃｍ程度の折り返し部分をもたせることによって、接合部分におけるシロアリの侵入ルートを遮ることができて、より効果的である。
【００２４】
また、本実施形態では、図４に示すように、コンクリート３を打設する前に、土壌２の上に防蟻および／または防湿性を有するシート材５を敷設する実施態様として、基礎１とコンクリート３との境界における接合部分だけでなく、基礎１の側面とコンクリート３とシート材５との境界における接合部分に防蟻シーリング材を充填することもでき、接合部分におけるシロアリの侵入ルートを遮ることができて、より効果的である。なお、図３および図４の実施態様において、防蟻および／または防湿性を有するシート材５の上にさらに吸湿性を有するシート材を敷設した後、コンクリート３を打設すると、コンクリートの水分を吸収することができることから好ましい。
【００２５】
本実施形態では、防蟻シーリング材４は、基礎１とコンクリート３に対して、正接又は余弦に配向して底辺は２〜４ｃｍ、好ましくは３ｃｍ〜４ｃｍで、高さは２〜４ｃｍ、好ましくは３ｃｍ〜４ｃｍの略直角三角形の断面になるように基礎１とコンクリート３に接して充填することによって、シーリング材の使用量を最小にすることができる。
【００２６】
『第２実施形態』
本発明の第２実施形態を図５および図６に示す。本実施形態では、防蟻シーリング材を、土壌中に埋設されている建築物の基礎の側面と地面もしくは建築物の基礎コンクリート上面に敷設された防蟻シートとの境界における接合部分に充填するものである。
【００２７】
具体的には、図５に示すように、土またはスラグなどの土壌２の中に基礎１を埋設し、コンクリート３を打設した上に、防蟻および／または防湿性を有するシート材５を敷設する。そして、基礎１とシート材５との境界における接合部分に、防蟻シーリング材４を充填することができる。
【００２８】
一方、図６に示すように、土またはスラグなどの土壌２の中に基礎１を埋設し、土壌２の上にシート材５を敷設する。このとき、基礎１の基部側面近傍に形成された土壌２の掘削部にシート材５の端縁を折り込み、この折り込んだ端縁の上に防蟻シーリング材４を充填することができ、接合部分におけるシロアリの侵入ルートを遮ることができて、より効果的である。
【００２９】
なお、本実施形態においても、防蟻シーリング材４は、基礎１とシート材５との接合点を頂点として、基礎１に沿った辺の長さが２〜４ｃｍ、好ましくは３ｃｍ〜４ｃｍ、シート材５に沿った辺の長さが２〜４ｃｍ、好ましくは３ｃｍ〜４ｃｍの略直角三角形の断面になるように充填することができる。
【００３０】
『第３実施形態』
本発明の第３実施形態を図７に示す。本実施形態では、コンクリート３を貫通して配管６が設置される。コンクリート３上の配管６を取り囲むように、防蟻シーリング材４を充填することもできる。このとき、コンクリート３を打設する前に、土壌２の上に防蟻および／または防湿性を有するシート材５を敷設することができ、これらの部材の接合部分におけるシロアリの侵入ルートを遮ることができて、より効果的である。
【実施例】
【００３１】
本発明に用いる防蟻シーリング材の調製例について以下に説明する。本実施例では、各種供試樹脂エマルションに、５ｍｍメッシュを通過した普通ガラスのガラス粉を混合し、本発明品としての実施例１〜２を調製するとともに、従来品として比較するための比較例１〜４の防蟻シーリング材をそれぞれ以下のように調製した。
【００３２】
「実施例１」
スチレン−ブタジエン共重合体合成ゴム系樹脂エマルション      ３０重量部
ガラス粉                                                    ７０重量部
なお、本実施例では、スチレン−ブタジエン共重合体合成ゴム系樹脂エマルションとして、ＪＳＲ株式会社製「ＳＢ(スチレン・ブタジエン)ラテックス０５６９」を採用し、その組成は次のとおりである。
ブタジエン・スチレン・アクリル酸共重合体                    ４８重量部
水                                                          ５２重量部
【００３３】
「実施例２」
スチレン−ブタジエン共重合体合成ゴム系樹脂エマルション      １８重量部
アクリル系樹脂エマルション                                    ６重量部
ガラス粉                                                    ７６重量部
なお、本実施例では、アクリル系樹脂エマルションとして、昭和高分子株式会社製「ポリゾールＡＰ４６９０Ｎ」を採用し、その組成は次のとおりである。
アクリル酸エステル共重合体                            ３４〜３７重量部
水                                                    ６３〜６６重量部
【００３４】
「比較例１」
アクリル系樹脂エマルション                                  ３０重量部
ガラス粉                                                    ７０重量部
【００３５】
「比較例２」
ポリ酢酸ビニル系樹脂エマルション                            ３０重量部
（昭和高分子株式会社製「ポリゾールＳ５５０１ＲＬ」）
ガラス粉                                                    ７０重量部
【００３６】
「比較例３」
スチレン−ブタジエン共重合体合成ゴム系樹脂エマルション      １５重量部
アクリル系樹脂エマルション                                  １５重量部
ガラス粉                                                    ７０重量部
【００３７】
「比較例４」
スチレン−ブタジエン共重合体合成ゴム系樹脂エマルション        ６重量部
アクリル系樹脂エマルション                                  １８重量部
ガラス粉                                                    ７６重量部
【００３８】
〔試験条件〕
本実施例における防蟻シーリング材の耐水性確認試験の実施方法を以下に示す。
（１）実施例１〜２および比較例１〜４の防蟻シーリング材を、セメントレンガのコーナー部分に、底辺が３ｃｍ、高さが３ｃｍの略直角三角形になるように充填し、室温で３日間静置した。
（２）静置後、各供試防蟻シーリング材のセメントレンガへの接着性として、各供試防蟻シーリング材表面および内部の状態を観察した。
（３）さらに、５Ｌの水を入れた水槽内に供試セメントレンガを浸漬し、６０分後に取り出して、各供試防蟻シーリング材を指で押したときの状態と、水槽内の水の濁りを観察した。
【００３９】
上記試験結果を、以下の〔表１〕に示す。
【００４０】
【表１】
2009084902.tif 000003
【００４１】
この試験結果より、本発明品はゴム状を保持していることから、形態安定性に優れ、施工性が高いことがわかる。
【００４２】
次に、本実施例の方法に用いる防蟻シーリング材における防蟻効果確認試験について以下に説明する。本試験は、「社団法人日本木材保存協会規格  第１７号  貫通防止性能試験」に準じて行なった。
【００４３】
〔試験条件〕
（１）内径８０ｍｍ、長さ５０ｍｍの合成樹脂性円筒２本で、直径７０〜８０ｍｍ、厚さ１０ｍｍの実施例１〜２および比較例１〜４の防蟻シーリング材を挟んだ試験筒を準備し、室温で３日間静置した。
（２）静置後、各試験筒を水に６０分間浸漬した後、イエシロアリの巣の上に３０日間静置して、各供試防蟻シーリング材へのシロアリ食害の有無を観察した。
【００４４】
上記試験結果を、以下の〔表２〕に示す。
【００４５】
【表２】
2009084902.tif 000004
【００４６】
この試験結果より、本発明品はシロアリの貫通被害を受けなかったことから、優れた防蟻性を具備していることがわかる。
【図面の簡単な説明】
【００４７】
【図１】本発明の第１実施形態の防蟻方法により施工した状態を表わす説明断面図である。
【図２】本発明の第１実施形態の防蟻方法により施工した状態を表わす説明断面図である。
【図３】本発明の第１実施形態の防蟻方法により施工した状態を表わす説明断面図である。
【図４】本発明の第１実施形態の防蟻方法により施工した状態を表わす説明断面図である。
【図５】本発明の第２実施形態の防蟻方法により施工した状態を表わす説明断面図である。
【図６】本発明の第２実施形態の防蟻方法により施工した状態を表わす説明断面図である。
【図７】本発明の第３実施形態の防蟻方法により施工した状態を表わす説明断面図である。
【符号の説明】
【００４８】
１    基礎
２    土壌
３    コンクリート
４    充填剤
５    シート材
６    配管
【図１】
2009084902.tif 000005
【図２】
2009084902.tif 000006
【図３】
2009084902.tif 000007
【図４】
2009084902.tif 000008
【図５】
2009084902.tif 000009
【図６】
2009084902.tif 000010
【図７】
2009084902.tif 000011